【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
リサイクルされた熱可塑性樹脂のブレンドであって、該ブレンドが、以下：
リサイクルされたＡＢＳ、ＨＩＰＳ、およびＰＰのうちの１つから選択された第１型ポリマー、
酸化防止剤、熱安定剤、ＵＶ安定剤、難燃剤、帯電防止剤、発泡剤、衝撃性改良剤、相溶性改良剤、充填材、強化繊維、蛍光増白剤、および潤滑剤からなる群から選択された２種以上の添加剤を含む残留添加剤、および
該第１型ポリマーとは異なる１種以上の第２型ポリマーであって、リサイクルされた衝撃性を改良されたスチレン−アクリロニトリル・コポリマー、衝撃性を改良されたスチレン−アクリロニトリル・コポリマーとポリカーボネートのブレンド、スチレン−アクリロニトリルとアクリレート・ポリマーのコポリマー・ブレンド、ポリスルホン、スチレンとアクリロニトリルのコポリマー、ポリカーボネート、ポリ塩化ビニル、ポリウレタン、高衝撃性ポリスチレンおよびポリオレフィンからなる群から選択される、第２型ポリマー、
を含み、
ここで、該第１型ポリマーが、２つ以上のグレードの第１型ポリマーを含み、グレードの違いが、異なる分子量、異なる分子組成、異なるポリマー構造もしくはモルフォロジーにより特徴づけられ；
該リサイクルされた熱可塑性樹脂のブレンドについて、該第１型ポリマーには、７０〜９９重量部の樹脂が含まれ、該１種以上の第２ポリマー型の第１ポリマーには、０〜１０重量部の樹脂が含まれ、該１種以上の第２ポリマー型の第２ポリマーには、０〜７重量部の樹脂が含まれ；
該リサイクルされた熱可塑性樹脂が、オフィス・オートメーション装置、白物製品、個人用電子製品、および自動車裁断残滓から選択される１つ以上の使用済み供給源から導かれた廃棄プラスチックから回収されており、
ここで、該ブレンドがＡＢＳを含む場合、該ブレンドが、以下の特性：
ＡＳＴＭ  Ｄ  ７９２により測定した１．０６〜１．１０ｇ／ｃｍ３の密度、
ＡＳＴＭ  Ｄ  １２３８により測定した２〜９ｇ／１０分のメルトフローレート、
ＡＳＴＭ  Ｄ  ６３８により測定した３６〜４８ＭＰａの降伏点における引っ張り応力、および
ＡＳＴＭ  Ｄ  ２５６により測定した８５〜２００Ｊ／ｍの切り込み入りアイゾット衝撃強度（切りこみ３．２ｍｍ）
を有し、
ここで、該ブレンドがＨＩＰＳを含む場合、該ブレンドが、以下の特性：
ＡＳＴＭ  Ｄ  ７９２により測定した１．０４〜１．０８ｇ／ｃｍ３の密度、
ＡＳＴＭ  Ｄ  １２３８により測定した２〜８ｇ／１０分のメルトフローレート、
ＡＳＴＭ  Ｄ  ６３８により測定した２０〜２７ＭＰａの降伏点における引っ張り応力、および
ＡＳＴＭ  Ｄ  ２５６により測定した６０〜１２０Ｊ／ｍの切り込み入りアイゾット衝撃強度
を有し、
ここで、該ブレンドがＰＰを含む場合、該ブレンドが、以下の特性：
ＡＳＴＭ  Ｄ  ７９２により測定した０．９２〜０．９６ｇ／ｃｍ３の密度、
ＡＳＴＭ  Ｄ  １２３８により測定した２０〜３０ｇ／１０分のメルトフローレート、
ＡＳＴＭ  Ｄ  ６３８により測定した２０〜２８ＭＰａの降伏点における引っ張り応力、および
ＡＳＴＭ  Ｄ  ２５６により測定した５０〜１００Ｊ／ｍの切り込み入りアイゾット衝撃強度（切りこみ３．２ｍｍ）
を有する、ブレンド。
【請求項２】
請求項１に記載のブレンドにおいて、
前記第１型ポリマーには、ＡＢＳが含まれており、
前記１種以上の第２型ポリマーの第１のポリマーは、スチレン−アクリロニトリル・コポリマーであり、
該ブレンドが、該１種以上の第２型ポリマーの第２のポリマーおよび第３のポリマーを含んでおり、該第２のポリマーおよび第３のポリマーが、互いに異なっており、該第１のポリマーとは異なっている、
ブレンド。
【請求項３】
請求項２に記載のブレンドにおいて、
前記第２型ポリマーの１種以上のポリマーが、ポリカーボネートと衝撃性を改良されたスチレン−アクリロニトリル・コポリマーのブレンド、スチレン−アクリロニトリルとアクリレート・ポリマーのコポリマー・ブレンド、ポリスルホン、スチレンとアクリロニトリルのコポリマー、ポリカーボネート、ポリ塩化ビニルまたはポリウレタンであるブレンド。
【請求項４】
請求項１に記載のブレンドにおいて、
前記第１型ポリマーには、ＨＩＰＳが含まれており、
前記１種以上の第２型ポリマーの第１のポリマーは、一般用ポリスチレンであり、
該ブレンドが、該１種以上の第２型ポリマーの第２のポリマーを含んでおり、該第２のポリマーが、該第１のポリマーとは異なっている、
ブレンド。
【請求項５】
請求項１に記載のブレンドにおいて、
前記第１型ポリマーには、ポリプロピレンが含まれており、
該ブレンドが、該１種以上の第２型ポリマーの第２のポリマーを含んでおり、該第２のポリマーが、該第１のポリマーとは異なっており、
該ブレンドは、１２５℃と１６４℃に別個の融点がある
ブレンド。
【請求項６】
請求項５に記載のブレンドにおいて、
前記１種以上の第２型ポリマーのポリマーには、アクリロニトリル−ブタジエン−スチレン・ターポリマー、ポリスチレン、衝撃性を改良されたポリスチレンまたはポリエチレンが含まれているブレンド。
【請求項７】
リサイクル・プラスチック材料を作る方法であって、該方法には
オフィス・オートメーション装置、白物製品、個人用電子製品、および自動車裁断残滓から選択される１つ以上の供給源由来であり、２つ以上の異なるプラスチック型を含む廃プラスチック材料を取得する工程、
該廃プラスチック材料を複数の画分に分別する工程であって、各画分が、複数のグレードの第１型ポリマーを含み、該第１型ポリマーが、ＡＢＳ、ＨＩＰＳ、およびＰＰのうちの１つから選択され、そして画分が、大部分において、第１型ポリマーを含み、そしてグレードの違いが、異なる分子量、異なる分子組成、異なるポリマー構造もしくはモルフォロジーにより特徴づけられる、工程、および
少なくとも第１画分を、リサイクルされた衝撃性を改良されたスチレン−アクリロニトリル・コポリマー、衝撃性を改良されたスチレン−アクリロニトリル・コポリマーとポリカーボネートのブレンド、スチレン−アクリロニトリルとアクリレート・ポリマーのコポリマー・ブレンド、ポリスルホン、スチレンとアクリロニトリルのコポリマー、ポリカーボネート、ポリ塩化ビニル、ポリウレタン、高衝撃性ポリスチレンおよびポリオレフィンからなる群から選択される１種以上の第２型ポリマーとブレンドして、リサイクル・プラスチック材料を提供する工程であって、該第１型ポリマーが該第２型ポリマーとは異なる、工程が含まれており、
ここで、該ブレンドがＡＢＳを含む場合、該ブレンドが、以下の均質な特性：
ＡＳＴＭ  Ｄ  ７９２により測定した１．０６〜１．１０ｇ／ｃｍ３の密度、
ＡＳＴＭ  Ｄ  １２３８により測定した２〜９ｇ／１０分のメルトフローレート、
ＡＳＴＭ  Ｄ  ６３８により測定した３６〜４８ＭＰａの降伏点における引っ張り応力、および
ＡＳＴＭ  Ｄ  ２５６により測定した８５〜２００Ｊ／ｍの切り込み入りアイゾット衝撃強度（切りこみ３．２ｍｍ）
を有し、
ここで、該ブレンドがＨＩＰＳを含む場合、該ブレンドが、以下の均質な特性：
ＡＳＴＭ  Ｄ  ７９２により測定した１．０４〜１．０８ｇ／ｃｍ３の密度、
ＡＳＴＭ  Ｄ  １２３８により測定した２〜８ｇ／１０分のメルトフローレート、
ＡＳＴＭ  Ｄ  ６３８により測定した２０〜２７ＭＰａの降伏点における引っ張り応力、および
ＡＳＴＭ  Ｄ  ２５６により測定した６０〜１２０Ｊ／ｍの切り込み入りアイゾット衝撃強度
を有し、
ここで、該ブレンドがＰＰを含む場合、該ブレンドが、以下の均質な特性：
ＡＳＴＭ  Ｄ  ７９２により測定した０．９２〜０．９６ｇ／ｃｍ３の密度、
ＡＳＴＭ  Ｄ  １２３８により測定した２０〜３０ｇ／１０分のメルトフローレート、
ＡＳＴＭ  Ｄ  ６３８により測定した２０〜２８ＭＰａの降伏点における引っ張り応力、および
ＡＳＴＭ  Ｄ  ２５６により測定した５０〜１００Ｊ／ｍの切り込み入りアイゾット衝撃強度（切りこみ３．２ｍｍ）
を有する、方法。
【請求項８】
請求項７に記載の方法において、
前記第１画分と新しいプラスチック材料とを配合する工程をさらに包含する、方法。
【請求項９】
請求項７〜８のいずれかに記載の方法において、さらに
前記第１画分と添加剤またはポリマーとの混ぜ合わせを含む、方法。